НАНОФУНКЦИОНАЛИЗИРОВАННАЯ ПОДЛОЖКА И СПОСОБ ЕЕ ПОЛУЧЕНИЯ

1. Нанофункционализированная подложка (1), включающая рабочую поверхность (2) и покрытие (3) из фотокаталитических наночастиц, нанесенное на указанную рабочую поверхность (2), отличающаяся тем, что указанная рабочая поверхность (2) имеет сотообразную структуру и указанное покрытие (3) из фотокаталитических наночастиц содержит диоксид титана, допированный азотом, происходящим из азотсодержащего допирующего агента.
2. Подложка по п. 1, в которой сотообразная структура определяет множество каналов, пригодных для прохождения газообразной смеси.
3. Подложка по любому из пп. 1 или 2, в которой указанная рабочая поверхность, имеющая сотообразную структуру, характеризуется числом ячеек на квадратный дюйм от 40 до 120, предпочтительно от 50 до 100, более предпочтительно от 50 до 70, еще более предпочтительно от 55 до 65.
4. Подложка по любому из предшествующих пунктов, у которой рабочая поверхность (2) изготовлена из керамического материала.
5. Подложка по п. 4, в которой керамический материал представляет собой по меньшей мере один из следующих материалов: кордиерит, муллит и/или оксид алюминия.
6. Устройство для снижения содержания загрязняющих веществ в газообразной смеси, включающее по меньшей мере одну нанофункционализированную подложку (1) по любому из пп. 1-5 и источник видимого света.
7. Применение подложки по любому из пп 1-5 для для снижения содержания загрязняющих веществ в газообразной смеси.
8. Способ (10) получения нанофункционализированной подложки (1), включающий следующие стадии:
- проведение синтеза (11) водной суспензии наночастиц диоксида титана;
- добавление (12) к этой суспензии азотсодержащего допирующего агента, выбранного из группы, состоящей из диэтаноламина, диаммоний цитрата, гидроксида тетрабутиламмония и триэтаноламина, с получением суспензии наночастиц и азотсодержащего допирующего агента;
- нанесение (13) указанной суспензии на рабочую поверхность (2), формируя покрытие (3) из фото каталитических наночастиц, с получением нанофункционализированной подложки (1), где указанная рабочая поверхность имеет сотообразную структуру;
- проведение (14) цикла нагрева указанной нанофункционализированной подложки.
9. Способ по п. 8, в котором указанная стадия (13) нанесения указанной суспензии на рабочую поверхность (2) включает следующие этапы:
- напыление (13а) указанной допированной суспензии на указанную рабочую поверхность (2);
- подачу (13b) потока сжатого воздуха на рабочую поверхность (2), тем самым облегчая удаление избыточной части суспензии с рабочей поверхности (2).
10. Способ по п. 8 или 9, в котором цикл нагрева проводят путем нагревания нанофункционализированной подложки (1) до температуры от 490°С до 510°С.
11. Способ по любому из пп. 9, 10, в котором продолжительность цикла нагрева находится в диапазоне от 2 до 11 часов.
12. Способ снижения содержания загрязняющих веществ в газообразной смеси, включающий следующие стадии:
- обеспечение устройства для снижения содержания загрязняющих веществ, включающего по меньшей мере одну нанофункционализированную подложку по любому из пп. 1-5 и источник видимого света;
- воздействие на указанное устройство для снижения содержания загрязняющих веществ потоком газообразной смеси;
- освещение по меньшей мере одной нанофункционализированной подложки (1) лучом видимого света от источника видимого света, который входит в состав данного устройства.